(57)【特許請求の範囲】
【請求項１】
物品において、
対向する第一及び第二の側部を有し且つ射出鋳型の表面に相応する曲率を有する偏光挿入体を形成し得るように、第一及び第二の層のセルロース材料の間に挟持された偏光材と、
射出成形法の射出／コイニング過程により、偏光挿入体の第一及び第二の側部の少なくとも一方に隣接して形成された高衝撃ポリマーとを備え、該射出成形の結果、偏光挿入体及び高衝撃ポリマーにおける応力が最小となり、高衝撃ポリマーが、ポリメチルメタアクリレートとブタジエンとの混合体である、物品。
【請求項２】
請求項１に記載の物品において、前記偏光材が第一の面及び第二の面を有し、前記偏光挿入体が、前記偏光材の第一の面及び第二の面の少なくとも一方に形成されたタイ被覆層を備え、該タイ被覆層がニトロセルロースを含み、前記タイ被覆層及び偏光材がそれぞれの吸収帯域にて０．９５ないし１．５０の範囲の吸収率を有する、物品。
【請求項３】
請求項１に記載の物品において、眼及び顔面保護のためのアメリカ全国標準協会（ＡＮＳＩ）Ｚ８７標準に適合し又は該標準を上廻る、物品。
【請求項４】
請求項１に記載の物品において、前記物品が、第一及び第二の対向する外面を有し且つ前記第一及び第二の外面の少なくとも一方に形成された耐引っかき性被覆を備え、前記耐引っかき性被覆は、ｎ−ビニルピロリドン、ペータモノマー及びイソプロパノールの混合体から形成される、物品。
【請求項５】
偏光レンズ製品において、第一及び第二の側部を有する偏光挿入体を形成するように第一及び第二の層のセルロース系材料の間に偏光材を挟持するステップと、
射出鋳型の表面に相応する曲率を有するように偏光挿入体を成形するステップと、
挿入体及び高衝撃ポリマー内に最小の応力を発生させ得るように実施された２ステップ射出／コイニング過程により挿入体の第一及び第二の側部の少なくとも一方に隣接して高衝撃ポリマーを射出成形するステップとを備える過程により形成され、高衝撃ポリマーが、ポリメチルメタアクリレートとブタジエンとの混合体である、偏光レンズ製品。
【請求項６】
請求項５に記載の偏光レンズ製品において、前記偏光材が第一及び第二の面を有し、前記偏光材の第一及び第二の面の少なくとも一方にニトロセルロースを含むタイ被覆層が形成され、前記タイ被覆層及び前記偏光材が、それぞれの吸収帯域にて、０．９５ないし１．５０の範囲の吸収率を有する、偏光レンズ製品。
【請求項７】
請求項５に記載の偏光レンズ製品において、眼及び顔面保護のためのアメリカ全国標準協会（ＡＮＳＩ）Ｚ８７標準に適合し又は該標準を上廻る、偏光レンズ製品。
【請求項８】
請求項５に記載の偏光レンズ製品において、前記偏光レンズ製品が第一及び第二の対向する外面を有し、前記第一及び第二の外面の少なくとも一方に耐引っかき性被覆が形成され、前記耐引っかき性被覆は、ｎ−ビニルピロリドン、ペータモノマー及びイソプロパノールの混合体から形成される、偏光レンズ製品。
【発明の詳細な説明】
【関連出願の相互参照】
【０００１】
本出願は、その内容を参考として引用し本明細書に含めた、本出願と同一の出願日に出願された「射出／コイニング射出成形法を介して偏光レンズを製造する方法（Ｐｒｏｃｅｓｓｅｓ  ｆｏｒ  ｆｏｒｍｉｎｇ  ａ  ｐｏｌａｒｉｚｅｄ  ｌｅｎｓ  ｖｉａ  ｉｎｊｅｃｔｉｏｎ／ｃｏｉｎｉｎｇ  ｉｎｊｅｃｔｉｏｎ  ｍｏｌｄｉｎｇ）」という名称の同一発明者による米国特許（弁護士事件番号第１７１４．００１号）に関するものである。
【技術分野】
【０００２】
本発明は、偏光レンズ、特に、射出／コイニング射出成形法により製造された偏光高衝撃ポリマーレンズに関する。
【背景技術】
【０００３】
眼鏡用の偏光レンズは、５０年以上に亙って使用されている（例えば、ランド（Ｌａｎｄ）への米国特許第２，２３７，５６７号及びビンダ（Ｂｉｎｄａ）への米国特許第２，４４５，５５５号を参照）。偏光レンズは，反射によって生ずるぎらつき、及びその後の舗装路、水、砂又は雪のような平坦な面からの偏光を選択的に解消することができる。このため、偏光レンズは、ドライブ、魚釣り、ヨット、日光浴及びスキーのような屋外のアクティビティに特に有用である。
【０００４】
１つの特定型式の偏光レンズは、セルロースアセトブチレート又はセルローストリアセテートのようなセルロース系膜の２つの層の間に挟持された、薄いポリビニルアルコールの層である、シート偏光材から製造されている。シート偏光レンズは、軽量であり且つ、経済的に製造できるが、これらは変形し易く、高衝撃抵抗性がなく、また、矯正倍率を有しない（すなわち、平面レンズである）。
【０００５】
普及し、経済的な多くの偏光レンズは、イオダイン系である。その他のものは、二色性染料系のものである。イオダイン偏光材は、偏光効果が大きい。二色性染料は、典型的に、効果は低いが、イオダイン系偏光材よりも温度安定性が高く、また、防水性に優れている。
【０００６】
レンズの初期の改良は、シート偏光材のウェハを鋳型内に配置するステップと、ウェハの周りにＣＲ３９モノマーを鋳込むステップとを含むものであった。ラリベルト（ＬａＬｉｂｅｒｔｅ）への米国特許第４，０９０，８３０号には、この鋳造過程が示されている。次に、この鋳型を水浴中に配置し，１２ないし２４時間、変化する温度にて硬化させ、この時間の間、モノマーは、重合化して硬い正確に湾曲した形状となる。この過程の改良は，シュラー（Ｓｈｕｌｅｒ）への米国特許第３，９４０，３０４号に記載されている。この改良は、偏光ウェハをメラミンホルムアルデヒドの薄いタイコートにて被覆するステップと、鋳型の表面の１つの曲率に適合するように該ウェハを熱成形するステップと，ＣＲ３９モノマーを充填する前、該ウェハを鋳型内に配置するステップとを含む。形成されるレンズは，偏光型となり、平面レンズ又は倍率を有する処方レンズの何れかとすることができる。ＣＲ３９レンズは、硬いものの、高衝撃抵抗性は有しない。これらのレンズは、通常の服装時の眼鏡には適しているが、スポーツの用途や、乱棒に跳ねまわって遊ぶ子供には適していない。
【０００７】
偏光レンズを製造する別の方法は、偏光ウェアを既存のレンズの正面に積層するステップを含む、ブハラキア（Ｂｈａｌａｋｉａ）らへの米国特許第６，３２８，４４６号に記載されている。しかし、積層過程は、多くの場合、困難であり且つ、低収率であることが分かっている。この積層による方策が遭遇する１つの共通の問題点は、単一の接着剤層の厚さが変化する結果、歪みが生じる可能性がある点である。更に、二重焦点又は漸進倍率レンズにて生じるような、表面の異なる部分に異なる曲率を有するレンズの場合、積層化は特に困難である。
【０００８】
偏光レンズを製造する別の方法は、ぺロット（Ｐｅｒｒｏｔ）らへの米国特許第６，３３４，６８１号及びコールドレイ（Ｃｏｌｄｒａｙ）らへの米国特許第６、２５６、１５に記載されている。この方法は、偏光ウェハを２つの光学部材の間に積層化するステップを含む。この方策は、偏光材が光学部材の間にて十分に保護されるという利点を有するが、単一の光学部材を使用するものよりもコスト高となる。偏光ウェハの曲率の変化に起因する光学的歪みは、偏光材の屈折率が接着剤の屈折率と適合するならば、接着剤の厚さを変化させることで解消される。
【０００９】
より最近、カワキ（Ｋａｗａｋｉ）らへの米国特許第５，０５１，３０９号には、偏光層が２つのポリカーボネートシートの間に挟持される偏光レンズが開示されている。ポリカーボネートは延伸させ、その結果、応力が大きくなり、従って、大きい複屈折率となる。延伸軸線は、偏光材の吸収軸線と整合される。ポリカーボネートの複屈折は、その表面に対し垂直にレンズを見るとき、感得されない。しかし、その表面を斜めから見たとき、大きい複屈折率は、干渉縞を生じさせる。大きく延伸させたポリカーボネートを使用することにより、縞は高次数となり、洗い流され、従って、レンズのユーザにより感得されない。次に、形成されるポリカーボネートの挟持物を熱成形する。ポリカーボネートは、熱成形のため、セルロース膜よりも高温度及びより長い時間を必要とする。偏光材は、偏光効果を向上させるため、多少のイオンダインを含めることができるが、二色性偏光材であることが好ましい。残念なことに、ポリカーボネートは、光の分散程度が相対的に大きく、その結果、色の分散が生じる。このため、街路灯のような特定の物を偏心軸状態に見たとき、像の片側に青い光のハローが見える。
【特許文献１】米国特許第４，０９０，８３０号
【特許文献２】米国特許第６，３２８，４４６号
【特許文献３】米国特許第６，３３４，６８１号
【特許文献４】米国特許第５，０５１，３０９号
【発明の開示】
【発明が解決しようとする課題】
【００１０】
ポリカーボネートは、高衝撃抵抗性があることが知られているが、その強度は、内部応力によって低下する。このため、安全眼鏡の衝撃試験に合格するように特定のポリカーボネートレンズは、２．４ｍｍの厚さにて出来ている。しかし、かかるレンズがラップアラウンドのデザインの眼鏡フレームに取り付けられたとき、これらレンズは、残留倍率及びプリズム分光効果を有する。レンズは、欧州クラス１標準に適合せず、クラス２のカテゴリーに属することがしばしばである。「第２クラス」としてのレンズのこの特徴は短所である。
【００１１】
ポリカーボネートからレンズを製造する１つの方策は、挿入体として熱成形したポリカーボネートシートを使用し、次に、ポリカーボネートをそのシートの周りに射出成形することである。射出鋳型の各側部は精密に作られているため、形成されるレンズには、望ましくない倍率及びプリズム分光効果はない。鋳型の表面を正確に設計することにより、任意の所望の倍率を有する眼科処方レンズを製造することができる。ポリカーボネートシート偏光材と射出成形したポリカーボネートシートとの間の接合は極めて強力である。しかし、従来の射出成形法は、成形した部品内に顕著な応力を導入する。この応力は、熱成形されたポリカーボネート挿入体内の応力に追加される。これらのレンズをフレームに取り付けるとき、レンズがフレームの溝に正確に嵌まるよう格別に注意しなければならない。さもなければ、フレームにより追加的な応力が導入され、そのため、レンズを偏心軸状態に見たとき、縁部のひび割れ及び複屈折応力パターンが生じる可能性がある。
【００１２】
イオダイン系偏光材を保持するウェハの周りにてポリカーボネートシート又はポリメチルアクリルを射出成形するため多くの試みが為されてきた。残念なことに、射出されたポリマーの流れを実現するのに必要な高温度により偏光材が破壊されるため、従来の試みの全ては失敗に終わっていた。
【課題を解決するための手段】
【００１３】
本発明の第一の面は、セルロース系材料の第一の層と第二の層との間に挟持された偏光材を備える物品である。セルロース系材料層を加えた偏光材は、偏光挿入体を形成する。偏光挿入体は、射出鋳型組立体の板の表面曲率に相応する曲率を有するように形成（例えば、熱成形）する。高衝撃ポリマーは、射出成形の射出／コイニング（ｃｏｉｎｉｎｇ）過程により偏光挿入体の少なくとも一側部に隣接して形成され、その結果、偏光挿入材及び高衝撃ポリマー内の応力は最小となる。
【００１４】
本発明の第二の面は、偏光レンズ製品である。該製品は、偏光材をセルロース系材料の第一の層と第二の層との間に挟持し、偏光挿入体を形成するステップを含む過程により形成される。この過程は、射出鋳型組立体の板の表面に相応する曲率を有するように偏光挿入体を成形（例えば、熱成形）するステップも含む。この方法は、射出／コイニング成形過程により挿入体の少なくとも一側部に隣接して高衝撃ポリマーを射出成形するステップを更に含む。この方法は、挿入体及び高衝撃ポリマー内に形成される応力を最小とするために行われる。
【００１５】
本発明の１つの面において、偏光レンズの外面の少なくとも１つに耐引っかき性被覆が施される。
【発明を実施するための最良の形態】
【００１６】
本発明の実施の形態に関する以下の詳細な説明において、その説明の一部を形成し、また、本発明が実施可能である一例としての特定の実施の形態を示す、添付図面に関して説明する。これらの実施の形態は、当該技術分野の当業者が本発明を実施するのを可能にするのに十分詳細に記載されているが、その他の実施の形態が利用可能であり、また、本発明の範囲から逸脱せずに、変更を加えることができることを理解すべきである。従って、以下の詳細な説明は、限定的な意味にて解釈されるべきではなく、本発明の範囲は、特許請求の範囲によってのみ規定される。
【００１７】
本発明は、射出成形法により形成された偏光レンズであり、この射出成形方法用の挿入体は偏光材を有する。一例としての実施の形態において、偏光レンズは平面型である（すなわち、倍率を有しない）。別の一例としての実施の形態において、レンズは、倍率を有し、このため、該レンズは、例えば、眼科用レンズとして機能することができる。本発明は、高衝撃ポリマー（樹脂）にて形成された改良された偏光レンズを提供する。レンズは、応力除去し、一例としての実施の形態において、標準化した衝撃抵抗試験に適合し又はそれを上廻る。
【００１８】
本発明の偏光レンズを製造するときに使用される射出成形方法は、その内容を参考として引用し本明細書に含めた、「応力除去したアクリル系光学レンズ及び射出コイニング成形法による製造方法（Ｓｔｒｅｓｓ−ｒｅｌｉｅｖｅｄ      ａｃｒｙｌｉｃ  ｏｐｔｉｃａｌ  ｌｅｎｓｅｓ  ａｎｄ  ｍｅｔｈｏｄｓ    ｆｏｒ  ｍａｎｕｆａｃｕｔｕｒｅ  ｂｙ  ｉｎｊｅｃｔｉｏｎ  ｃｏｉｎｉｎｇ  ｍｏｌｄｉｎｇ）」という名称のポープ（Ｐｏｐｅ）への米国特許第６，２７０，６９８号（「ポープの特許」）に記載されている。ポープの特許の射出成形方法は、従来の射出ステップと、その後に行われる、圧縮又は「コイニング」ステップという２つのステップを備えている。このように、ホープの特許の射出成形方法は、以下に「射出／コイニング成形方法」と呼ぶ。
【００１９】
射出／コイニング成形方法の一例としての実施の形態において、減少したプレス荷重のとき又は完全なプレス荷重以下のとき、鋳型組立体の鋳型板の分離は最小となり、一例としての実施の形態において、全体として０．５ｍｍ以下である。
【００２０】
図１は、本発明の偏光（又は偏光した）レンズの一例としての実施の形態を示す斜視図であり、図２は、線２−２に沿った、図１の偏光レンズの１つの実施の形態を示す部分断面図である。
【００２１】
図２を参照すると、本発明の一例としての実施の形態において、偏光レンズ１０は、例えば、偏光シート又はウェハの形態をした偏光材２０を有している。偏光材２０は、第一の側部（面）２２及び第二の側部（面）２４を有している。１つの好ましい一例としての実施の形態において、偏光材２０はイオダイン系である。別の一例としての実施の形態において、偏光材２０は、二色性染料偏光材、ポリビニレン（ｐｏｌｙｖｉｎｙｌｅｎｅ，すなわち「ｋ−シート」）又はポリアセチレンである。当該技術分野の当業者には、本発明にて多数の既知の偏光材膜が利用可能であり、上記のものは幾つかの例を提供する単に一部のリストに過ぎないことが明らかであろう。一例としての実施の形態において、偏光材２０は、０．０９ｍｍないし２．６ｍｍの範囲の合計厚を有する。更に、一例としての実施の形態において、偏光材２０の合計厚さは０．７ないし１．２ｍｍである。
【００２２】
偏光材２０は、セルロース系材料の２つの層３０の間に挟持され（例えば、膜の形態にて）射出／コイニング成形方法を実施するため射出鋳型組立体内に挿入するに適した偏光挿入体５０を形成する。偏光挿入体５０は、対向する第一の側部５２と第二の側部５４とをそれぞれ有している。一例としての実施の形態において、セルロース系材料はセルロースアセトブチレートである。一例としての実施の形態において、セルロース系層３０の各々の厚さは０．０７６ｍｍないし１．１４ｍｍ（０．００３インチないし０．０４５インチ）の範囲にあり、更に、一例としての実施の形態において、約０．７４ｍｍ（０．０２９インチ）である。偏光挿入体５０は、従来の熱成形技術を使用して所望の曲率となるように熱成形される。
【００２３】
一例としての実施の形態において、偏光挿入体５０の所望の曲率は、偏光レンズ１０を形成するために使用される射出成形装置内の鋳型表面の曲率に相応する。図２を特に参照すると、一例としての実施の形態において、偏光挿入体５０の曲率は、射出鋳型組立体６６の後面６０の曲率に適合し、又は該曲率に実質的に適合する。射出鋳型組立体６６は、後面６０を有する鋳型後板６６Ａと、前面６８を有する鋳型前板６６Ｂとを備えている。射出鋳型組立体６６は、後面６０及び前面６８により画成されたキャビティ７０を有している。後面６０の曲率は、レンズの後面８０（すなわち眼側面又は凹型面）を画成する。成形したセルロース膜を使用して偏光挿入体５０を形成するとき、実質的に偏光材に複屈折は生じない。
【００２４】
該方法の一例としての実施の形態において、偏光挿入体５０を鋳型組立体６６のキャビティ７０内に挿入する前に、偏光挿入体を前処理する。一例としての実施の形態において、前処理は、偏光挿入体を約６５．５６℃（１５０°Ｆ）にて３０秒間、加熱するステップを含む。
【００２５】
図２を続けて参照すると、射出成形したポリマー１００は、偏光挿入体５０を取り巻いている。一例としての実施の形態において、偏光材２０が一側部又は両側部（面）２２、２４にてそれぞれのタイ被覆層１１０で被覆されるとき、偏光材挿入体と射出成形したポリマーとの改良された接合状態が得られる。一例としての実施の形態において、タイ被覆層は、ミクロン単位の厚さである。タイ被覆層は、可塑剤、紫外線吸収剤、解放被覆等のような、セルロース系膜層３０内にて添加剤が外方に移行することに対する障壁として作用する。タイ被覆層１１０は、接着促進剤としても機能する。
【００２６】
一例としての実施の形態において、タイ被覆層３０は、１６５０ｃｍ−１の吸収帯域を有するニトロセルロースを含む。セルロースアセトブチレートは、１７４０ｃｍ−１の強力な吸収帯域を有する。更に、一例としての実施の形態において、ニトロセルロースタイ被覆層１１０の各々の厚さは、タイ被覆層と偏光材膜（１６５０ｃｍ−１／１７４０ｃｍ−１）の間に０．９０ないし１．５の範囲の吸収率を提供し得るように選ばれる。更に、一例としての実施の形態において、一例としての吸収率は約０．９である。ニトロセルロースタイ被覆層１１０は、セルロース系材料がセルロースアセトブチレートを含むとき、特に良好に機能する。全体としてタイ被覆層１１０として使用するのに適したその他の材料は、ジアセテート、トリアセテート、及びエチレンセルロースを含む。
【００２７】
一例としての実施の形態において、射出成形したポリマー１００は、高衝撃ポリマーである。更に、一例としての実施の形態において、高衝撃ポリマーは、ポリメチルメタアクリレートとブタジエンとの混合体を含む。このポリマー混合体は、偏光材を破壊しない十分に低い温度にて流れることができるが、ポリカーボネートに典型的な優れた衝撃抵抗性を有する。理解されるように、ポリカーボネートは、ポリマー混合体よりも高い温度にて流れ、また、ポリカーボネートによる射出成形は偏光材を破壊することになる。高衝撃ポリマー混合体は、射出成形過程中、偏光挿入体に十分に接合する。本発明の範囲から逸脱せずに、メタアクリレートブチルジエン混合体に代えて、ポリカーボネート又はポリカーボネートとポリエチレンテレフタレートとの混合体のようなその他の高衝撃ポリマーを使用することができる。
【００２８】
一例としての実施の形態において、射出成形したポリマー１００は、ゼネラルエレクトリックコーポレーション（Ｇｅｎｅｒａｌ  Ｅｌｅｃｔｒｉｃ  Ｃｏｒｐｏｒａｔｉｏｎ）の商標名である、ＸＹＬＥＸとしても知られたポリカーボネート／ポリエチレンテレフタレートの混合体を含む。
【００２９】
高衝撃ポリマーを使用することがポリカーボネートに優る別の有利な効果は、該ポリマーは、ガラス、又はペンシルベニア州、ピッツバーグのＰＰＧインクから入手可能なＣＲ３９の透明度を有し（ＣＲ３９はアクリルジグリコールカーボネートとしても知られる）、ポリカーボネートの特徴である分散又は色収差が無い点である。
【００３０】
一例としての実施の形態において、本発明の偏光レンズ１０は応力除去され、クラス１の光学的特徴を有し且つ、安全眼鏡用レンズにて使用するための標準的な衝撃落下試験に適合し又はこれを上廻る。
【００３１】
更に、一例としての実施の形態において、射出鋳型組立体６６は、鋳型板６６Ａ、６６Ｂの少なくとも１つが可動である、ポープの特許に記載されたように、二枚構成のランナーレス鋳型組立体を有している。偏光材２０又は偏光挿入体５０が鋳型内にて支持されている間、キャビティ７０は、部分的なプレス荷重（ｔｏｎｎａｇｅ）の下、高衝撃ポリマー１００にて部分的に充填される。次に、速度―圧力変換点に達する迄、二次的又は完全なプレス荷重の下、鋳型組立体６６の鋳型板６６Ａ、６６Ｂの少なくとも一方を他方に向けて制御可能に動かして、高衝撃ポリマーをコイニング成形し且つ、高密度化する。
【００３２】
一例としての実施の形態において、高衝撃ポリマーは、ポリマーが鋳型組立体６６内に流れるのを容易にすべく２０４℃ないし２３８℃（４００°Ｆないし４６０°Ｆ）の範囲の温度に加熱する。更に、一例としての実施の形態において、鋳型組立体６６は、３８℃ないし６０℃（１００°Ｆないし１４０°Ｆ）の範囲の温度に加熱する。
【００３３】
次に、成形した偏光レンズ１０を射出鋳型組立体６６から除去する。この時点にて、レンズは２つの外面１１４、１１６を有している。
図３を参照すると、次に、一例としての実施の形態において、偏光レンズ１０は、外面１１４、１１６の少なくとも一方を耐引っかき性被覆１２０にて被覆し、これにより耐引っかき性であり且つ、衝撃抵抗性のある偏光レンズを製造する。一例としての実施の形態において、耐引っかき性被覆１２０は、クリーンルーム又はクリーン室のような清浄な環境内にてレンズを被覆溶液に浸漬させることにより、施される。一例としての実施の形態において、耐引っかき性被覆１２０は、ｎ−ビニルピロリドン、ペータモノマー及びイソプロパノールを含む。
【００３４】
図４を参照すると、別の一例としての実施の形態において、偏光レンズが偏光挿入体５０の側部５２、５４の一方にのみ隣接して射出成形したポリマー層１００を有するように偏光レンズ１０が形成される。このことは、偏光挿入体５０と前面６８、後面６０の一方との間のキャビティ７０の部分のみにポリマー材料を充填し、次に、射出／コイニング過程を実施することにより実現される。
【００３５】
更に、一例としての実施の形態において、偏光レンズの２つの外面１１４、１１６の少なくとも一方に耐引っかき性被覆１２０が形成される。
ポープの特許の射出／コイニング方法を使用する結果、射出成形したポリマー１００内に生ずる応力は最小となる。偏光材挿入体の応力を最小であるため、形成される偏光レンズ１０も応力に関係した欠点（例えば、複屈折）を伴わずに、材料の完全な強度を持つことになる。図２に示すように、偏光材がレンズの後側部（眼側又は凹状側）に向けて配置されるとき、偏光レンズ１０に対する最大の衝撃強度が得られる。
【００３６】
一例としての実施の形態において、偏光レンズ１０は、約２．４ｍｍの厚さにて形成され且つ、眼及び顔面保護のためのアメリカ全国標準協会（ＡＮＳＩ）Ｚ８７標準に適合し又はそれを上廻る。ＡＮＳＩ  Ｚ８７標準は次の試験を含む。
【００３７】
１５．１節  高速度試験：６．３５ｍｍ（１／４インチ）の鋼球を１秒間当たり４５．７２ｍ／ｓ（１５０フィート／ｓ）の速度にてレンズに対し推進させる。
１５．２節  高質量衝撃試験：３０°の円錐形先端を有する５００ｇの重りをレンズ上に落下させる。
【００３８】
１５．５節  球落下試験：  直径２５．４ｍｍ（１インチ）の鋼球を１．２７ｍ（５０インチ）の高さからレンズに落下させる。
１５．８．３節  針貫入試験：  ４４．２２ｇ（１．５６オンス）ホルダ内に取り付けられたシンガー（Ｓｉｎｇｅｒ）ミシン針を１．２７ｍ（５０インチ）の高さからレンズに落下させる。
実験例
次の６つの実験例は、本発明の偏光レンズ１０の一例としての実施の形態を形成するために射出／コイニング成形方法を使用して異なる実験から得られた結果の概略を示すものである。これらの実験は、適宜な偏光レンズに対する適正な過程及び構造体を決定するため行ったものである。
実験例１
イオダイン系偏光材をセルロースアセトブチレートの２つの層の間に接合し且つ、鋳型組立体キャビティ７０内に配置した。ポリカーボネートを射出／圧縮過程の一部として偏光材の周りに射出した。ポリカーボネートが鋳型内に流れるのに必要な高温度により偏光材は破壊された。
実験例２
イオダイン系偏光材をセルロースアセトブチレートの２つの層の間に接合して偏光挿入体を形成した。偏光挿入体を鋳型組立体キャビティ７０内に配置し、射出／コイニング成形過程の一部としてポリメチルメタアクリレートを偏光挿入体の周りに射出した。しかし、ポリメチルメタアクリートが鋳型内に流れるのに必要な高温度により偏光材は破壊された。
実験例３
イオダイン系偏光材をセルロースアセトブチレートの２つの層の間に接合して偏光挿入体を形成した。偏光挿入体は、両側部にてニトロセルロースのタイ被覆層にて被覆した。タイ被覆した偏光挿入体を鋳型組立体キャビティ７０内に配置し、メタアクリレートとブタジエンとの混合体から成る高衝撃ポリマーを射出／コイニング成形過程の一部として偏光材の周りに射出した。鋳型キャビティのゲート付近の偏光挿入体の領域は漂白され、高衝撃ポリマーに十分に接合しなかった。ゲートから離れた偏光材の領域は十分に接合され且つ、漂白されなかった。ゲートに近接する領域から離れるように切断することにより、審美的に魅力的で且つ、使用可能なレンズが得られた。形成されたレンズは実質的に応力無しであった。
実験例４
射出成形したポリマーの温度を僅かに低くした点を除いて、実験例３と同一の方法を使用した。偏光材の漂白は行なわれず、接着状態は満足し得るものであった。
実験例５
ニトロセルロースタイ被覆層を偏光ウェハの表面から省略した点を除いて、実験例３と同一の方法を使用した。偏光挿入体に対する射出成形したポリマーの接合状態は極めて不良であった。
実験例６
射出／コイニング成形過程を実施したとき、挿入体がレンズの前面（凸状面）に最も近く配置されるように偏光挿入体５０を鋳型組立体７０内に配置して、実験例３の方法を行った。形成される厚さ２．４ｍｍのレンズは、ＡＮＳＩ  Ｚ８７試験に合格しなかった。
実験例７
射出／コイニング成形過程を実施したとき、挿入体がレンズの後面（凹状面）に最も近く配置されるように偏光挿入体を鋳型組立体７０内に配置して、実験例３の方法を行った。形成される厚さ２．４ｍｍのレンズは、全てのＡＮＳＩ  Ｚ８７試験に合格した。
【００３９】
上記の詳細な説明において、開示を簡略化する目的のため、各種の一例としての実施の形態にて色々な特徴を共にグループ化した。この開示方法は、本発明の特許請求の範囲に記載した実施の形態は各請求項に明白に記載された以外の特徴を必要とすることを意味するものと解釈されるべきではない。特許請求の範囲に記載するように、本発明の主題事項は、開示された単一の実施の形態における全ての特徴を対象とするものではない。このように、特許請求の範囲は詳細な説明に組み込まれるものであり、特許請求の範囲の各々は、それ自体にて別個の１つの好ましい実施の形態となるものである。
【００４０】
本発明は好ましい実施の形態に関して説明したが、本発明はこのように制限されるものではないことが理解されよう。これに反して、特許請求の範囲に規定されたように、本発明の精神及び範囲に含まれるであろう全ての代替例、形態変更及び等価物を包含することを意図するものである。
【図面の簡単な説明】
【００４１】
【図１】本発明の偏光レンズの一例としての実施の形態を示す斜視図である。
【図２】射出成形鋳型を更に示す、線２−２に沿った図１の偏光レンズの１つの実施の形態を示す部分断面図である。
【図３】レンズが該レンズの外面に耐引っかき性被覆を更に有する、線２−２に沿った図１の偏光レンズの１つの実施の形態を示す部分断面図である。
【図４】レンズが偏光挿入体の一側部にのみ隣接して形成された射出成形ポリマーを有する、線２−２に沿った図１の偏光レンズの１つの実施の形態を示す部分断面図である。
【図１】
0004534066.tif 000002
【図２】
0004534066.tif 000003
【図３】
0004534066.tif 000004
【図４】
0004534066.tif 000005